ЧУГУН
CAST IRON

Изобретение относится к области металлургии, в частности к составам серого чугуна, который может быть использован в машиностроении.
Известен чугун, содержащий, мас.%: углерод 2,7-3,1; кремний 2,2-2,6; марганец 0,2-0,7; олово 0,002-0,01; хром 0,02-0,06; ванадий 0,2-0,8; сурьма 0,02-0,06; алюминий 0,02-0,07; медь 0,8-1,6; азот 0,04-0,11; железо - остальное [1].
Задачей изобретения является повышение литейных свойств чугуна.
Технический результат достигается тем, что чугун, содержащий углерод, кремний, марганец, олово, хром, ванадий, сурьму, алюминий, медь, азот, железо, дополнительно содержит благородные металлы и галлий, при следующем соотношении компонентов, мас.%: углерод 2,8-3,2; кремний 1,0-1,4; марганец 1,0-1,4; олово 0,01-0,03; хром 0,4-0,6, ванадий 0,4-0,45; сурьма 0,05-0,1; алюминий 0,05-0,1; медь 0,3-0,4; азот 0,003-0,005; благородные металлы 0,001-0,003; галлий 0,001-0,003; железо - остальное.
В таблице приведены составы чугуна.
Таблица
Компоненты
Состав, мас.%:
1
2
3
Углерод
2,8
3,0
3,2
Кремний
1,0
1,2
1,4
Марганец
1,0
1,2
1,4
Олово
0,03
0,02
0,01
Хром
0,4
0,5
0,6
Ванадий
0,4
0,43
0,45
Сурьма
0,05
0,07
0,1
Алюминий
0,05
0,07
0,1
Медь
0,4
0,35
0,3
Азот
0,003
0,004
0,005
Благородные металлы
0,003
0,002
0,001
Галлий
0,001
0,002
0,003
Железо
остальное
остальное
остальное
Жидкотекучесть чугуна, мм
920
920
900
Объем усадочной раковины, %
0,1
0,1
0,1
Повышение литейных свойств чугуна достигается за счет комплексного влияния входящих в его состав компонентов. Медь способствует равномерному охлаждению отливок. Хром стабилизирует карбиды. В химически связанном состоянии с алюминием и ванадием, азот, образуя нитриды, становится легирующим элементом, улучшающим структуру и литейные свойств а чугуна. Олово, благородные металлы и сурьма уменьшают объем усадочной раковины. Олово и галлий способствуют измельчению зерна.
Чугун выплавляют в электропечах и отливают в формы. Отливки подвергают нормализации при температуре 900-950°С и отпуску при температуре 350-450°С.
Источники информации
1. SU 1749294 А1, 1992.